(57)【要約】【課題】リチウム、ナトリウムあるいはカルシウムが層間イオンである雲母結晶が主結晶相であり、イオン伝導性を示し、しかも空気中や水中でも崩壊しない焼成体および結晶化ガラス、および室温で高いイオン伝導を示す透明なケイ酸塩系のガラスを製造する。さらに、イオン伝導性および空気中や水中でも崩壊しない耐水性のみならず、快削性および透明性を有する結晶化ガラスを製造する。【解決手段】リチウム、ナトリウムあるいはカルシウムが層間イオンである雲母結晶を主結晶相とした焼成体および結晶化ガラスを製造するにあたり、それらが得られる化学組成の範囲を選定し、熱処理条件を制御する。また、それら焼成体や結晶化ガラスと同組成のフッ素含有ケイ酸塩ガラスを製造する。【選択図】          なし 【特許請求の範囲】
【請求項１】
リチウムイオン、ナトリウムイオンあるいはカルシウムイオンが層間イオンである雲母結晶が主結晶相であることを特徴としたイオン伝導性を示す焼成体および結晶化ガラス、さらにそれら焼成体および結晶化ガラスと同組成であることを特徴としたイオン伝導性を示すフッ素含有ケイ酸塩ガラス。
【請求項２】
重量％で表示して３〜６％のＬｉ２Ｏ、１２〜２２％のＭｇＯ、７〜１３％のＡｌ２Ｏ３、４７〜６４％のＳｉＯ２、１０〜２３％のＭｇＦ２の組成からなり、リチウムイオンが層間イオンである雲母結晶が主結晶相のリチウムイオン伝導性を示す結晶化ガラスおよびその製造方法。
【請求項３】
請求項２の結晶化ガラスと同組成で、リチウムイオン伝導性を示すフッ素含有ケイ酸塩ガラスおよびその製造方法。
【請求項４】
重量％で表示して０〜２１％のＮａ２Ｏ、１７〜３２％のＭｇＯ、１２〜３５％のＡｌ２Ｏ３、１２〜４５％のＳｉＯ２、０〜２６％のＮａＦ、０〜１７％のＭｇＦ２の組成からなり、ナトリウムイオンが層間イオンである雲母結晶が主結晶相のナトリウムイオン伝導性を示す焼成体およびその製造方法。
【請求項５】
請求項４の焼成体と同組成で、ナトリウムイオンが層間イオンである雲母結晶が主結晶相のナトリウムイオン伝導性を示す結晶化ガラスおよびその製造方法。
【請求項６】
重量％で表示して６〜１０％のＣａＯ、１８〜２０％のＭｇＯ、１１〜１８％のＡｌ２Ｏ３、３８〜４５％のＳｉＯ２、１５〜２４％のＭｇＦ２の組成からなり、カルシウムイオンが層間イオンである雲母結晶が主結晶相のカルシウムイオン伝導性を示す結晶化ガラスおよびその製造方法。
【請求項７】
請求項６の結晶化ガラスと同組成で、カルシウムイオン伝導性を示すフッ素含有ケイ酸塩ガラスおよびその製造方法。
【発明の詳細な説明】
【技術分野】
【０００１】
本発明は、リチウムイオン、ナトリウムイオンあるいはカルシウムイオンが層間イオンである雲母結晶が主結晶相で、それらのリチウムイオン、ナトリウムイオンあるいはカルシウムイオンがキャリアーとなることでイオン伝導性を示し、熱的に安定で、機械加工が容易である焼成体および結晶化ガラス、さらにそれら焼成体および結晶化ガラスと同組成で高いイオン伝導性を示すフッ素含有ケイ酸塩ガラスに関するものである。
【背景技術】
【０００２】
層間イオンが主としてカリウムイオンである雲母結晶を主結晶相とした焼成体および結晶化ガラスは機械加工が容易な快削性セラミックスとして知られており、また、電気的には絶縁材料として公知され、電気的絶縁材料としての利用が検討されている。（例えば特許文献１参照）また、本発明で採り上げるリチウムイオン、ナトリウムイオンあるいはカルシウムイオンが層間イオンである雲母結晶は膨潤性雲母として知られ、その中でもナトリウムイオンが層間イオンである膨潤性雲母はイオン交換体としての応用が検討されている（特許文献２参照）が、いずれのイオンが層間イオンであっても電気的にイオン伝導性を示すことは全く知られていない。また、それらの膨潤性雲母結晶を焼成体あるいは結晶化ガラスのようにバルク状にすると、その膨潤性のゆえに、層間に空気中の水分をも取り入れ、自然崩壊してしまう。
【０００３】
現在、ガラスのイオン伝導体の中で伝導率が室温で１０‐３Ｓ／ｃｍを超えるものとしては、リンを含む酸化物ガラス（例えば特許文献３参照）および硫化物ガラス（例えば特許文献４参照）が知られている。しかし、ケイ酸塩系のガラスが室温で１０‐３Ｓ／ｃｍを超える伝導率を示した例はない。
【０００４】
【特許文献１】特開平５−２９４６６９号公報
【特許文献２】特開平１１−１９９２２４号公報
【特許文献３】特開２０００−２６１３５号公報
【特許文献４】特開２００３−２０８９１９号公報
【発明の開示】
【発明が解決しようとする課題】
【０００５】
本発明は、従来から知られているリチウムイオン、ナトリウムイオンあるいはカルシウムイオンが層間イオンである膨潤性雲母結晶が主結晶相の焼成体および結晶化ガラスが電気的にイオン伝導体であることを示す。そして、イオン伝導性およびバルク状にしても自然崩壊しないような高い耐水性を有する焼成体および結晶化ガラス並びにその製造方法を提供することを目的とする。
【０００６】
また、（０００５）に記載した結晶化ガラスのなかで、イオン伝導性およびバルク状にしても自然崩壊しないような高い耐水性に加え、快削性および透光性を有する結晶化ガラス並びにその製造方法を提供することを目的とする。
【０００７】
さらに、（０００５）に記載した結晶化ガラスと同組成で、リチウムイオンあるいはカルシウムイオンがキャリアーとなり、伝導率が５×１０‐３Ｓ／ｃｍを超える高いイオン伝導性を示す透明なフッ素含有ケイ酸塩ガラス並びにその製造方法を提供することを目的とする。
【課題を解決するための手段】
【０００８】
請求項１に記載されたリチウムイオン，ナトリウムイオンあるいはカルシウムイオンが層間イオンである雲母結晶を主結晶相とした焼成体および結晶化ガラス、さらにそれら焼成体および結晶化ガラスと同組成のガラスのイオン伝導性は、本発明者がそれら焼成体、結晶化ガラスおよびガラスを作製して、それらの伝導率を四端子法で測定したことによって見出された。
【０００９】
請求項２に記載されたリチウムイオン伝導性を示す結晶化ガラスおよび請求項３に記載されたリチウムイオン伝導性を示すガラスは、重量％で表示して３〜６％のＬｉ２Ｏ、１２〜２２％のＭｇＯ、７〜１３％のＡｌ２Ｏ３、４７〜６４％のＳｉＯ２、１０〜２３％のＭｇＦ２の組成からなることを特徴とする。
【００１０】
請求項２に記載されたリチウムイオン伝導性を示す結晶化ガラスの製造法は、重量％で表示して３〜６％のＬｉ２Ｏ、１２〜２２％のＭｇＯ、７〜１３％のＡｌ２Ｏ３、４７〜６４％のＳｉＯ２、１０〜２３％のＭｇＦ２とした組成の原料組成物を５００〜９５０℃で加熱して原料中の無機塩を分解してから、原料を容器に封入し、それを高温で溶融した後、５５０〜６５０℃で熱処理し、さらに６５０〜８００℃で再び熱処理して雲母結晶を結晶化させ、その雲母結晶が主結晶相である結晶化ガラスとすることを特徴とする。
【００１１】
請求項３に記載されたリチウムイオン伝導性を示すガラスの製造法は、上記の（００１０）の結晶化ガラスの製造法と同様に、重量％で表示して３〜６％のＬｉ２Ｏ、１２〜２２％のＭｇＯ、７〜１３％のＡｌ２Ｏ３、４７〜６４％のＳｉＯ２、１０〜２３％のＭｇＦ２とした組成の原料組成物を５００〜９５０℃で加熱して原料中の無機塩を分解してから、原料を容器に封入し、それを高温で溶融してできるガラス、さらに５５０〜６５０℃で熱処理してひずみを抜いたガラスとすることを特徴とする。
【００１２】
請求項４に記載されたナトリウムイオン伝導性を示す焼成体および請求項５に記載されたリチウムイオン伝導性を示す結晶化ガラスは、重量％で表示して０〜２１％のＮａ２Ｏ、１７〜３２％のＭｇＯ、１２〜３５％のＡｌ２Ｏ３、１２〜４５％のＳｉＯ２、０〜２６％のＮａＦ、０〜１７％のＭｇＦ２の組成からなることを特徴とする。
【００１３】
請求項４に記載されたナトリウムイオン伝導性を示す焼成体の製造法は、重量％で表示して０〜２１％のＮａ２Ｏ、１７〜３２％のＭｇＯ、１２〜３５％のＡｌ２Ｏ３、１２〜４５％のＳｉＯ２、０〜２６％のＮａＦ、０〜１７％のＭｇＦ２とした組成の原料粉末組成物を成形した後、５００〜９５０℃で加熱して原料中の無機塩を分解してから、成形体を容器に封入し、それを８００〜１２００℃で熱処理して雲母結晶を生成させ、その雲母結晶が主結晶相である焼成体とすることを特徴とする。
【００１４】
請求項５に記載されたナトリウムイオン伝導性を示す結晶化ガラスの製造法は、重量％で表示して０〜２１％のＮａ２Ｏ、１７〜３２％のＭｇＯ、１２〜３５％のＡｌ２Ｏ３、１２〜４５％のＳｉＯ２、０〜２６％のＮａＦ、０〜１７％のＭｇＦ２とした組成の原料組成物を５００〜９５０℃で加熱して原料中の無機塩を分解してから、原料を容器に封入し、それを高温で溶融してできるガラスを粉末とした後、成形体を作製し、それを容器に封入して６００〜１２００℃で熱処理して雲母結晶を結晶化させ、その雲母結晶が主結晶相である結晶化ガラスとすることを特徴とする。
【００１５】
請求項６に記載されたカルシウムイオン伝導性を示す結晶化ガラスおよび請求項７に記載されたカルシウムイオン伝導性を示すガラスは、重量％で表示して６〜１０％のＣａＯ、１８〜２０％のＭｇＯ、１１〜１８％のＡｌ２Ｏ３、３８〜４５％のＳｉＯ２、１５〜２４％のＭｇＦ２の組成からなることを特徴とする。
【００１６】
請求項６に記載されたカルシウムイオン伝導性を示す結晶化ガラスの製造法は、重量％で表示して６〜１０％のＣａＯ、１８〜２０％のＭｇＯ、１１〜１８％のＡｌ２Ｏ３、３８〜４５％のＳｉＯ２、１５〜２４％のＭｇＦ２とした組成の原料組成物を５００〜９５０℃で加熱して原料中の無機塩を分解してから、原料を容器に封入し、それを高温で溶融した後、６００〜８００℃で熱処理し、さらに７５０〜１０００℃で再び熱処理して雲母結晶を結晶化させ、その雲母結晶が主結晶相である結晶化ガラスとすることを特徴とする。
【００１７】
請求項７に記載されたカルシウムイオン伝導性を示すガラスの製造法は、上記（００１６）に記載されたカルシウムイオン伝導性を示す結晶化ガラスの製造法と同様に、重量％で表示して６〜１０％のＣａＯ、１８〜２０％のＭｇＯ、１１〜１８％のＡｌ２Ｏ３、３８〜４５％のＳｉＯ２、１５〜２４％のＭｇＦ２とした組成の原料組成物を５００〜９５０℃で加熱して原料中の無機塩を分解してから、原料を容器に封入し、それを高温で溶融してできるガラス、さらに６００〜８００℃で熱処理してひずみを抜いたガラスとすることを特徴とする。
【発明を実施するための最良の形態】
【００１８】
以下に本発明のイオン伝導性を示す雲母結晶焼成体，雲母結晶化ガラスおよびフッ素含有ケイ酸塩ガラス並びにそれらの製造方法について詳細に説明する。
【００１９】
請求項２に記載されたリチウムイオン伝導性を示す結晶化ガラスおよび請求項３に記載されたリチウムイオン伝導性を示すガラスの組成は重量％で表示して３〜６％のＬｉ２Ｏ、１２〜２２％のＭｇＯ、７〜１３％のＡｌ２Ｏ３、４７〜６４％のＳｉＯ２、１０〜２３％のＭｇＦ２の組成で、それらの組成範囲内でガラスが得られ、それよりも各組成が多い場合でも、少ない場合でもガラスは得られない。
【００２０】
上記（００１９）に記載した組成として原料組成物を混合後、５００〜９５０℃で加熱して原料中の無機塩を分解する。加熱した後の原料組成物を容器に封入し、高温で溶融する。この原料組成物の封入は溶融の際に起こる原料の揮散を防ぐためのものである。溶融して得られたガラスを歪み抜きするために、５５０〜６５０℃で熱処理する。このようにして請求項３に記載したリチウムイオン伝導性を示すガラスが得られる。
【００２１】
上記（００２０）に記載した方法で得られるイオン伝導性を示すガラスを６５０〜８００℃で再び熱処理すると、雲母がガラスから析出する。６５０℃より低い温度での熱処理では雲母は析出せず、８００℃より高い温度での熱処理ではアルミノケイ酸リチウムなどの雲母ではない結晶の析出量が非常に多くなる。このようにして請求項２に記載したリチウムイオン伝導性を示す結晶化ガラスが得られる。また、この結晶化ガラスは快削性を示す。
【００２２】
上記（００１９）に記載した組成のなかで、特に、重量％で表示して４〜５％のＬｉ２Ｏ、１４〜２０％のＭｇＯ、９〜１３％のＡｌ２Ｏ３、４８〜５６％のＳｉＯ２、１４〜２０％のＭｇＦ２の組成として（００２０）に記載した方法により作製するガラスは無色透明であり、このガラスは透明なリチウムイオン伝導体となる。また、その無色透明なガラスを６００〜７００℃で０〜４時間の熱処理で雲母を結晶化させて得られる結晶化ガラスは透明性を保つ。このようにして得られる結晶化ガラスは水中でも崩壊しないような高い耐水性、高いイオン伝導率、快削性および透光性を有する。
【００２３】
請求項４に記載されたナトリウムイオン伝導性を示す焼成体は重量％で表示して０〜２１％のＮａ２Ｏ、１７〜３２％のＭｇＯ、１２〜３５％のＡｌ２Ｏ３、１２〜４５％のＳｉＯ２、０〜２６％のＮａＦ、０〜１７％のＭｇＦ２の組成で、それよりも各組成が多い場合でも、少ない場合でも焼成体の主結晶相であるナトリウム雲母が生成しない。
【００２４】
上記（００２３）に記載した組成として原料粉末を混合後、成形して成形体とし、その成形体を容器に封入し、８００〜１２００℃で加熱し、原料の固相反応によって雲母が生成する。成形体を容器に封入するのは焼成の際に起こる原料の揮散を防ぐためのものである。８００℃より低い温度での熱処理では雲母は生成せず、１２００℃より高い温度での熱処理では原料が溶融、あるいは雲母ではない他の結晶が生成し雲母が十分に生成しない。このようにして請求項４に記載したナトリウムイオン伝導性を示す焼成体が得られる。
【００２５】
上記（００２３）に記載した組成として原料組成物を混合後、５００〜９５０℃で加熱して原料中の無機塩を分解する。加熱した後の原料組成物を容器に封入し、高温で溶融する。原料組成物を封入するには溶融の際に起こる原料の揮散を防ぐためである。溶融して得られたガラスを粉末状とした後、成形して成形体とする。そのガラス粉末成形体を、６５０〜１０００℃で熱処理して、雲母結晶を析出させる。６５０℃より低い温度での熱処理では雲母は生成せず、１０００℃より高い温度での熱処理では原料が溶融、あるいは雲母ではない他の結晶が多量に生成し、雲母が十分に生成しない。このようにして請求項５に記載したナトリウムイオン伝導性を示す結晶化ガラスが得られる。
【００２６】
請求項６に記載されたカルシウムイオン伝導性を示す結晶化ガラスおよび請求項７に記載されたカルシウムイオン伝導性を示すガラスの組成は重量％で表示して６〜１０％のＣａＯ、１８〜２０％のＭｇＯ、１１〜１８％のＡｌ２Ｏ３、３８〜４５％のＳｉＯ２、１５〜２４％のＭｇＦ２の組成で、それらの組成範囲内でガラスが得られ、それよりも各組成が多い場合でも、少ない場合でもガラスは得られない。
【００２７】
上記（００２６）に記載した組成として原料組成物を混合後、５００〜９５０℃で加熱して原料中の無機塩を分解する。加熱した後の原料組成物を容器に封入し、高温で溶融する。この原料組成物の封入は溶融の際に起こる原料の揮散を防ぐためのものである。溶融して得られたガラスを歪み抜きするために、６００〜８００℃で熱処理する。このようにして請求項７に記載したカルシウムイオン伝導性を示すガラスが得られる。また、このガラスは透明である。
【００２８】
上記（００２７）に記載した方法で得られるイオン伝導性を示す透明なガラスをさらに７５０〜１０００℃で再び熱処理すると、雲母がガラスから析出する。７５０℃より低い温度での熱処理では十分に雲母は析出せず、１０００℃より高い温度での熱処理では、雲母が熱分解する。このようにして請求項６に記載したカルシウムイオン伝導性を示す結晶化ガラスが得られる。また、この結晶化ガラスは快削性を示す。
【００２９】
上記（００２８）に記載した熱処理条件で、特に、７５０〜８００℃で熱処理して得られる雲母を主結晶相とした結晶化ガラスはイオン伝導性および快削性だけではなく、水中でも崩壊しないほどの高い耐水性を有する。また、上記（００２８）に記載した熱処理条件で、特に、８００〜８５０℃で熱処理して得られる雲母を主結晶相とした結晶化ガラスはイオン伝導性および快削性だけではなく、空気中では自然崩壊しない耐水性を有する。
次に、本発明を実施例によりさらに詳細に説明するが、本発明はこれらの例によってなんら限定されるものではない。
【実施例１】
【００３０】
請求項２および請求項３に記載された結晶化ガラスおよびガラスに関わる実施組成例、雲母が結晶化する熱処理条件例および物性例を表１に示す。これらの結晶化ガラスおよびガラスは原料として酸化マグネシウム、酸化アルミニウム、酸化ケイ素、炭酸リチウムおよびフッ化マグネシウムを用い、それらを表１に示す組成になるように秤取して混合し、炭酸リチウムを分解して炭酸ガスを放出させるために９００℃で１時間加熱する。その後、原料混合物を白金容器中に封入し、１４５０℃で２時間溶融し、炉外放冷して無色透明のガラスとする。それを示差熱分析によって求めたガラス転移温度よりも約２０℃高い温度（５５０〜６５０℃）で加熱することにより、ガラスのひずみ抜きを行う。このようにして作製した無色透明のガラスが表１のNo.1および No.2である。さらに、得られたガラスを結晶化させるために６５０〜９００℃で２〜４時間熱処理する。このようにして作製した結晶化ガラスが表１のNo.3〜No.6である。No.1および No.2のガラスは室温で１０‐２Ｓ／ｃｍを超える高い伝導率を示す。また、No.4は水中でも崩壊しないような高い耐水性、３×１０‐３Ｓ／ｃｍ（５０℃において）を超える高いイオン伝導率、快削性および透光性を有する結晶化ガラスである。
（表１）
【００３１】
2006027910.tif 000002
【実施例２】
【００３２】
請求項４および請求項５に記載された焼成体および結晶化ガラスに関わる実施組成例、雲母が生成あるいは結晶化する熱処理条件例および物性例を表２に示す。焼成体は原料として酸化マグネシウム、酸化アルミニウム、酸化ケイ素およびフッ化ナトリウムを用い、それらを表２のNo.7およびNo.8に示す組成になるように秤取して混合し、その原料混合物を静水圧成形によって成形体とする。それを白金容器中に封入した後、８００〜１２００℃で焼成することによってナトリウム雲母（Na2Mg6Al2Si6O20F4あるいはNa4Mg6Al4Si4O20F4など）が生成し、雲母結晶焼成体となる。また、結晶化ガラスおよびガラスは原料として酸化マグネシウム、酸化アルミニウム、酸化ケイ素、炭酸ナトリウムおよびフッ化マグネシウムを用い、それらを表２のNo.9およびNo.10に示す組成になるように秤取して混合し、炭酸ナトリウムを分解して炭酸ガスを放出させるために９００℃で１時間加熱する。その後、原料混合物を白金容器中に封入し、１５５０℃で２時間溶融し、氷水中に投入して急冷することでガラスとする。このガラスを細かく粉砕して微粉末とし、それを静水圧成形によって成形体とする。それを白金容器中に封入した後、６５０〜１０００℃で２時間熱処理して雲母を結晶化させ、結晶化ガラスとする。表２のNo.7〜No.10はすべて室温で３×１０‐３Ｓ／ｃｍを超える高い伝導率を示す。また、その中のNo.9は水中でも崩壊しないほどの耐水性を示す。
（表２）
【００３３】
2006027910.tif 000003
【実施例３】
【００３４】
請求項６および請求項７に記載された結晶化ガラスおよびガラスに関わる実施組成例、雲母が結晶化する熱処理条件例および物性例を表３に示す。これらの結晶化ガラスおよびガラスは原料として酸化マグネシウム、酸化アルミニウム、酸化ケイ素、炭酸カルシウムおよびフッ化マグネシウムを用い、それらを表３に示す組成となるように秤取して混合し、炭酸カルシウムを分解して炭酸ガスを放出させるために９００℃で１時間加熱する。その後、原料混合物を白金容器中に封入し、１４５０℃で２時間溶融し、炉外放冷して無色透明のガラスとする。それを示差熱分析によって求めたガラス転移温度よりも約２０℃高い温度（６００〜６５０℃）で加熱することにより、ガラスのひずみ抜きを行う。このようにして作製した無色透明のガラスが表３のNo.11およびNo.12である。さらに、得られたガラスを７５０〜１０００℃で２時間熱処理して雲母を結晶化させる。このようにして作製した結晶化ガラスが表３のNo.13およびNo.14である。No.11〜No.14は５×１０‐３Ｓ／ｃｍを超える高い伝導率を示し、特に、No.14は水中でも崩壊しないような高い耐水性、高いイオン伝導率および快削性を有する結晶化ガラスである。
（表３）
【００３５】
2006027910.tif 000004
【産業上の利用可能性】
【００３６】
以上のように本発明で提供されるリチウム、ナトリウムあるいはカルシウムがキャリアーとなりイオン伝導性を示す焼成体、結晶化ガラスおよびガラスは固体電解質として電池やセンサーの材料として利用できる。そのなかで快削性を示す結晶化ガラスは他のセラミックスあるいはガラスの電解質と異なり機械加工が容易であるため、機械加工に必要とするコストを大幅に低減できる。さらに、そのなかで透明な結晶化ガラスは、エレクトロクロミックディスプレイの固体電解質などディスプレイ材料として、また、機械加工が容易な光学材料として利用できる。